ПОРИСТЫЙ РЕЗИНОВЫЙ АМОРТИЗАТОР ЗАДАННОЙ ЖЕСТКОСТИ, СПОСОБ РЕГУЛИРОВАНИЯ ЖЕСТКОСТИ ПОРИСТЫХ РЕЗИНОВЫХ АМОРТИЗАТОРОВ И СПОСОБ ИЗГОТОВЛЕНИЯ ПОРИСТЫХ РЕЗИНОВЫХ АМОРТИЗАТОРОВ ЗАДАННОЙ ЖЕСТКОСТИ

1. Способ регулирования жесткости амортизатора, включающий введение в сырую пористую резиновую смесь на основе непредельного каучука или смеси каучуков синтетического полипропиленового волокна в количестве от 0,1 до 12 мас.%, считая на массу резиновой смеси, с последующим формованием и вулканизацией получаемых изделий, отличающийся тем, что в сырую резиновую смесь вводят количество полипропиленового волокна, рассчитанное по предварительно полученной экспериментальным путем зависимости величины жесткости амортизатора от содержания волокна в указанном интервале и обеспечивающее требуемую величину жесткости.
2. Способ регулирования жесткости амортизатора по п.1, согласно которому в качестве сырой резиновой смеси на основе непредельных каучуков используют смесь на основе бутадиеновых, стирольных, изопреновых, хлоропреновых, изобутиленовых, нитрилакриловых каучуков или любых их сочетаний.
3. Способ регулирования жесткости амортизатора по п.1, согласно которому в качестве синтетического волокна используют полипропиленовое волокно диаметром 10-75 мкм и длиной 6-70 мм.
4. Способ регулирования жесткости амортизатора по п.1, согласно которому в качестве синтетического волокна используют полипропиленовое волокно диаметром 15-40 мкм и длиной 15-25 мм.
5. Способ регулирования жесткости амортизатора по п.1, согласно которому в качестве синтетического волокна используют полипропиленовое волокно Fibercast 500 или РВ Eurofiber.
6. Способ регулирования жесткости амортизатора по п.1, согласно которому в сырую пористую резиновую смесь вводят полипропиленовое волокно, имеющее прочность на растяжение 170-260 МПа.
7. Способ регулирования жесткости амортизатора по п.1, согласно которому синтетическое волокно имеет температуру плавления более 160°С.
8. Способ получения изделия амортизатора заданной жесткости, согласно которому в сырую пористую резиновую смесь вводят синтетическое волокно в количестве 0,1-11 мас.% по способу по любому из пп.1-7.
9. Пористый резиновый материал с заданным модулем упругости, на основе непредельного каучука или каучуковой смеси и синтетического полипропиленового волокна, при соотношении исходных компонентов: каучуковая смесь 100 мас.ч., волокно от 0,1 до 12 мас.ч, отличающийся тем, указанный пористый резиновый материал характеризуется по существу, линейной зависимостью величины модуля упругости от содержания указанного полипропиленового волокна.
10. Пористый резиновый материал по п.9, отличающийся тем, что он характеризуется зависимостью величины модуля упругости этого материала от содержания указанного полипропиленового волокна, приведенной на фиг.1.
11. Пористый резиновый материал по п.9, отличающийся тем, что в качестве сырой резиновой смеси на основе непредельных каучуков используют смесь на основе бутадиеновых, стирольных, изопреновых, хлоропреновых, изобутиленовых, нитрилакриловых каучуков или любых их сочетаний.
12. Пористый резиновый материал по п.9, отличающийся тем, что в качестве синтетического волокна используют полипропиленовое волокно диаметром 10-75 мкм и длиной 6-70 мм.
13. Пористый резиновый материал по п.9, отличающийся тем, что в качестве синтетического волокна используют полипропиленовое волокно диаметром 15-40 мкм и длиной 15-25 мм.
14. Пористый резиновый материал по п.9, отличающийся тем, что в качестве синтетического волокна используют полипропиленовое волокно Fibercast 500 или РВ Eurofiber.
15. Пористый резиновый материал по п.9, отличающийся тем, что полипропиленовое волокно имеет прочность на растяжение 170-260 МПа.
16. Пористый резиновый материал по п.9, отличающийся тем, что синтетическое волокно имеет температуру плавления более 160°С.
17. Пористый резиновый материал по любому из пп.9-16, отличающийся тем, что он предназначен для использования в качестве амортизатора для виброзащиты строительных конструкций и промышленного оборудования.
18. Пористый резиновый материал по любому из пп.9-16, отличающийся тем, что он предназначен для изготовления прокладок-амортизаторов под подошву шпал или брусьев стрелочных переводов.